Composition comprenant, par rapport au poids total de la composition : Au moins 50% en poids d’au moins un polyamide présentant une viscosité inhérente supérieure à 1,2 ; De 0,05 à 20% en poids d’un graphène polaire ; De 3 à 40% en poids d’au moins un modifiant choc. Composition selon la revendication 1, comprenant en outre : Jusqu’à 5% en poids d’au moins un additif ; et/ou Jusqu’à 14% en poids d’au moins un plastifiant ; et/ou De 5 à 49% en poids de fibres courtes de renfort. Composition selon la revendication 1 ou 2, dans laquelle le graphène polaire est un oxyde de graphène ou un graphène fonctionnalisé avec au moins une fonction réagissant avec le polyamide, de préférence une fonction choisie parmi les anhydrides maléiques, les acides carboxyliques, les amines primaires, les isocyanates, de préférence les anhydrides maléiques et les amines. Composition selon la revendication l’une quelconque des revendications précédentes, dans laquelle le graphène polaire présente un taux en nombre d’atomes d’oxygène compris entre 50 et 99,9% par rapport au nombre d’atome total du graphène à l’exception des éventuels atomes d’hydrogène présents dans le graphène. Composition selon l’une quelconque des revendications précédentes dans laquelle, le polyamide est : Un polyamide aliphatique issu de la polycondensation : d’au moins un aminoacide en C6 à C18, préférentiellement en C9 à C18, plus préférentiellement en C10 à C18, encore plus préférentiellement en C10 à C12, notamment en C11 ; ou d’au moins un lactame en C6 à C18, préférentiellement en C9 à C18, plus préférentiellement en C10 à C18, encore plus préférentiellement en C10 à C12, notamment en C12; ou d’au moins une diamine aliphatique Ca en C4-C36, notamment en C6-C36, préférentiellement C6-C18, préférentiellement C6-C12, plus préférentiellement C10-C12 avec au moins un diacide aliphatique Cb en C4-C36, notamment en C6-C36, préférentiellement C6-C18, préférentiellement C10-C18, plus préférentiellement C10-C12 ; ou Un polyamide semi-aromatique de formule A/XT dans laquelle A est choisi parmi un motif obtenu à partir d'un aminoacide, un motif obtenu à partir d’un lactame et un motif répondant à la formule (diamine en Cc).(diacide en Cd), avec c représentant le nombre d’atomes de carbone de la diamine et d représentant le nombre d’atome de carbone du diacide, c et d étant chacun compris entre 4 et 36, avantageusement entre 9 et 18, le motif (diamine en Cc) étant choisi parmi les diamines aliphatiques, linéaires ou ramifiés, telle que définies ci-dessus, les diamines cycloaliphatiques et les diamines alkylaromatiques et le motif (diacide en Cd) étant choisi parmi les diacides aliphatiques, linéaires ou ramifiés, les diacides cycloaliphatiques et les diacides aromatiques; X.T désigne un motif obtenu à partir de la polycondensation d'une diamine en Cx et de l’acide téréphtalique, avec x représentant le nombre d’atomes de carbone de la diamine en Cx, x étant compris entre 5 et 36, avantageusement entre 9 et 18, T correspond à l’acide téréphtalique. Composition selon l’une quelconque des revendications précédentes dans laquelle le polyamide est : Un polyamide aliphatique choisi parmi le PA6, le PA66, le PA11, le PA12, le PA610, le PA612, le PA1010, le PA1012 et le PA1212 ; Un polyamide semi-aromatique choisi parmi un PA MPMDT/6T, un PA11/10T, un PA 5T/10T, un PA 11/BACT, un PA 11/6T/10T, un PA MXDT/10T, un PA MPMDT/10T, un PA BACT/10T, un PA BACT/6T, PA BACT/10T/6T, un PA 11/BACT/6T, PA 11/MPMDT/6T, PA 11/MPMDT/10T, PA 11/BACT/10T, un PA 11/MXDT/10T, un 11/5T/10T, T correspond à l’acide téréphtalique, MXD correspond à la m-xylylène diamine, MPMD correspond à la méthylpentaméthylène diamine et BAC correspond au bis(aminométhyl)cyclohexane. Composition selon l’une quelconque des revendications précédentes dans laquelle le modifiant choc est choisi parmi les copolymères d’oléfines et notamment les copolymères comprenant des motifs éthylène ou propylène. Structure monocouche ou multicouche dans laquelle la couche dans le cas de la structure monocouche ou au moins l’une des couches dans le cas de la structure multicouche est formée en tout ou partie à partir de la composition telle que définie à l’une quelconque des revendications 1 à 7. Structure selon la revendication 8 caractérisée en ce qu’elle est une structure tubulaire. Structure selon la revendication 8 caractérisée en ce qu’elle est un réservoir. Utilisation de la structure selon l’une des revendications 8 à 10 pour le transport, la distribution et le stockage d’un fluide. Utilisation selon la revendication 11, dans laquelle le fluide est de l’hydrogène. Utilisation selon la revendication 11, dans laquelle le fluide est un liquide de refroidissement. Utilisation selon la revendication 11, dans laquelle le fluide est un carburant. Utilisation d’une composition selon l’une quelconque des revendications 1 à 7 pour la fabrication d’une structure monocouche ou multicouche par injection, extrusion, extrusion-soufflage ou rotomoulage, de préférence par extrusion. Utilisation de 0,05 à 20% en poids d’au moins un graphène polaire dans une composition comprenant au moins 50% en poids d’au moins un polyamide présentant une viscosité inhérente supérieure à 1,2, éventuellement jusqu’à 5% en poids d’au moins un additif, éventuellement jusqu’à 40% en poids d’au moins modifiant choc et/ou éventuellement jusqu’à 14% en poids d’au moins un plastifiant, les pourcentages étant donnés par rapport au poids total de la composition, pour obtenir un taux d’extractible inférieur ou égal à 4g/m 2 , de préférence inférieur ou égal à 3g/m 2 . Utilisation de 0,05 à 20% en poids d’au moins un graphène polaire dans une composition comprenant au moins 50% en poids d’au moins un polyamide présentant une viscosité inhérente supérieure à 1,2, éventuellement jusqu’à 5% en poids d’au moins un additif, éventuellement jusqu’à 40% en poids d’au moins modifiant choc et/ou éventuellement jusqu’à 14% en poids d’au moins un plastifiant, les pourcentages étant donnés par rapport au poids total de la composition, pour obtenir un taux d’extractible inférieur à celui obtenu pour la même composition exempte de graphène dans laquelle le graphène a été remplacée par la même quantité du polyamide. Utilisation de 0,05 à 20% en poids d’au moins un graphène polaire, dans une composition comprenant au moins 50% en poids d’au moins un polyamide présentant une viscosité inhérente supérieure à 1,2, éventuellement jusqu’à 5% en poids d’au moins un additif, éventuellement jusqu’à 40% en poids d’au moins modifiant choc et/ou éventuellement jusqu’à 14% en poids d’au moins un plastifiant, les pourcentages étant donnés par rapport au poids total de la composition, pour obtenir une perméabilité inférieure à celle obtenue pour la même composition exempte de graphène dans laquelle le graphène a été remplacée par la même quantité du polyamide. Procédé de fabrication d’une structure monocouche ou multicouche telle que définie selon l’une des revendications 8 à 10, caractérisé en ce qu’il comprend une étape de fabrication d’une couche d’étanchéité par injection, extrusion, extrusion-soufflage ou rotomoulage.